ГЛАЗУРЬ
GLAZE

Изобретение относится к технологии силикатов и касается составов глазурей для нанесения на керамические изделия.
Известна глазурь, включающая, мас.%: бой оконного и/или тарного стекла 60-90; каолин 5-20; по крайней мере, один компонент из группы: силикат натрия, метасиликат натрия, сода кальцинированная, гидроокись калия, плав щелочей NaOH и KOH [1].
Задача изобретения состоит в снижении температуры обжига глазури.
Технический результат достигается тем, что глазурь, включающая бой оконного и/или тарного стекла, каолин, дополнительно содержит пегматит и криолит при следующем соотношении компонентов, мас.%: бой оконного и/или тарного стекла 92-94; каолин 1-3; криолит 3-4; пегматит 1-2.
В таблице приведены составы глазури.
Таблица
Компоненты
Состав, мас.%
1
2
3
Бой стекла
- оконного
94
46,5
-
- тарного
-
46,5
92
Каолин
1
2
3
Криолит
4
3,5
3
Пегматит
1
1,5
2
Глазурь получают следующим образом.
Подготавливают и дозируют компоненты. Бой оконного и/или тарного стекла, криолит, пегматит сплавляют при температуре 1000°C, расплав гранулируют в воду. Полученную фритту и каолин по отдельности размалывают до полного прохождения через сетку №0056, смешивают и готовят суспензию с влажностью 45-50%. Готовую суспензию наносят (напылением, поливом) на поверхность керамических изделий, сушат и обжигают при температуре 830-880°C.
Источники информации
1. А.с. №773031 СССР, C04B 41/00, 1980.